Стекло
GLASS

Изобретение относится к технологии силикатов и касается составов стекол, которые могут быть использованы для изготовления изделий декоративно-художественного назначения.
2
2
2
2
3
2
3
Известно стекло, содержащее следующие компоненты, мас. %: SiO 57,0-58,0; NaO 1,0-3,0; KO 14,0-16,0; ZnO 1,0-2,0; BaO 20,0-21,0; SbO 0,5-0,6; ErO 0,02-0,08; SrO 1,0-4,0 [1].
Задачей изобретения является повышение коэффициента преломления стекла.
2
2
2
3
2
3
2
2
2
2
3
2
3
2
Технический результат достигается тем, что стекло, включающее SiO, KO, ZnO, BaO, SbO, ErO, SrO, дополнительно содержит GeO при следующем соотношении компонентов, мас. %: SiO 47,0-49,0; KO 14,0-16,0; ZnO 0,3-0,5; BaO 16,5-19,0; SbO 0,4-0,6; ErO 6,0-8,0; SrO 0,3-0,5; GeO 8,8-13,1.
В таблице приведены составы стекла.
Компоненты
Состав стекла, мас. %:
1
2
3
SiO<sub>2</sub>
47,0
48,0
49,0
K<sub>2</sub>O
16,0
15,0
14,0
ZnO
0,3
0,4
0,5
BaO
19,0
17,7
16,5
Sb<sub>2</sub>O<sub>3</sub>
0,4
0,5
0,6
Er2O3
8,0
7,0
6,0
SrO
0,5
0,4
0,3
GeO2
8,8
11,0
13,1
Коэффициент преломления стекла
~1,5
Стекло может быть сварено в электропечах любой конструкции.
Источник информации
1. SU 962228, C03C 3/10, 1982.